(57)【要約】      （修正有）【課題】耐熱と強度に優れ、光透過率が高く、かつ、寸法変化が抑制された樹脂シートを提供する。【解決手段】ジシクロペンタジエン型骨格を有するエポキシ系樹脂と、平均粒径１ｎｍ〜１００μｍの無機酸化物とを含み、前記無機酸化物が分散されている粒子分散系樹脂シート。前記ジシクロペンタジエン型エポキシ樹脂としては、下記式（１）の樹脂があげられる。このような樹脂シートは、例えば、液晶セル基板等の画像表示装置用基板や太陽電池用基板に使用でき、さらに、液晶表示装置やＥＬ表示装置等の画像表示装置を提供できる。2004263064.tif 000011（上記式において、Ｒ１、Ｒ２およびＲ３は、水素または直鎖もしくは分岐鎖を有するアルキル基であって、それぞれ同一であっても異なっていてもよく、ｎは重合度を示す。）【選択図】  なし【特許請求の範囲】
【請求項１】
エポキシ系樹脂および無機酸化物を含む粒子分散系樹脂シートであって、
前記エポキシ系樹脂が、ジシクロペンタジエン型骨格を有するエポキシ樹脂を含み、
前記無機酸化物の平均粒径が、１ｎｍ〜１００μｍの範囲であることを特徴とする粒子分散系樹脂シート。
【請求項２】
ジシクロペンタジエン型骨格を有するエポキシ樹脂が下記式（１）に示す構造である請求項１記載の粒子分散系樹脂シート。
【化１】
2004263064.tif 000010
前記式において、Ｒ１、Ｒ２およびＲ３は、水素または直鎖もしくは分岐鎖を有するアルキル基であって、それぞれ同一であっても異なっていてもよく、ｎは重合度を示す。
【請求項３】
前記エポキシ系樹脂が、さらに脂環式エポキシ樹脂を含む請求項１または２記載の粒子分散系樹脂シート。
【請求項４】
前記ジシクロペンタジエン型骨格を有するエポキシ樹脂の含有割合が、全エポキシ系樹脂に対して２０〜７５重量％の範囲である請求項１〜３のいずれか一項に記載の粒子分散系樹脂シート。
【請求項５】
無機酸化物が、均一に分散されている請求項１〜４のいずれか一項に記載の粒子分散系樹脂シート。
【請求項６】
無機酸化物の含有割合が、全エポキシ系樹脂に対して、３〜５０重量％の範囲である請求項１〜５のいずれか一項に記載の粒子分散系樹脂シート。
【請求項７】
無機酸化物の平均粒径が、１０ｎｍ〜５０μｍの範囲である請求項１〜６のいずれか一項に記載の粒子分散系樹脂シート。
【請求項８】
無機酸化物が、ソーダガラス、無アルカリガラス、シリカ、二酸化チタン、酸化アンチモン、チタニア、アルミナ、ジルコニアおよび酸化タングステンからなる群から選択された少なくとも一つの物質である請求項１〜７のいずれか一項に記載の粒子分散系樹脂シート。
【請求項９】
さらに、ハードコート層を含む請求項１〜８のいずれか一項に記載の粒子分散系樹脂シート。
【請求項１０】
ハードコート層が、ウレタン樹脂を含む請求項９記載の粒子分散系樹脂シート。
【請求項１１】
さらに、ガスバリア層を含む請求項１〜１０のいずれか一項に記載の粒子分散系樹脂シート。
【請求項１２】
２５〜１６０℃における線膨張係数が、５．００×１０−５／℃以下である請求項１〜１１のいずれか一項に記載の粒子分散系樹脂シート。
【請求項１３】
ガラス転移温度（Ｔｇ）が、１７０℃以上である請求項１〜１２のいずれか一項に記載の粒子分散系樹脂シート。
【請求項１４】
光透過率が、８８％以上である請求項１〜１３のいずれか一項に記載の粒子分散系樹脂シート。
【請求項１５】
破断強度が、２０Ｎ以上である請求項１〜１４のいずれか一項に記載の粒子分散系樹脂シート。
【請求項１６】
請求項１〜１５のいずれか一項に記載の粒子分散系樹脂シートを含む画像表示装置用基板。
【請求項１７】
請求項１５記載の画像表示装置用基板を含む画像表示装置。
【請求項１８】
請求項１〜１５のいずれか一項に記載の粒子分散系樹脂シートを含む太陽電池用基板。
【発明の詳細な説明】
【０００１】
【発明の属する技術分野】
本発明は、粒子分散系樹脂シート、これを用いた液晶セル基板やエレクトロルミネッセンス（ＥＬ）ディスプレイ用基板等の各種画像表示装置用基板または太陽電池用基板、ならびにこれらを用いた各種画像表示装置または太陽電池に関する。
【０００２】
【従来の技術】
液晶表示装置やエレクトロルミネッセンス表示装置における液晶セル基板やＥＬディスプレイ用基板として、強度や耐熱性の点からガラス基板が一般に使用されてきた。しかし、近年、上述のような各種表示装置の大型化に伴い、前記各種基板の薄型化、軽量化が求められている。そこで、重くて嵩高いガラス基板に代わって、薄型化、軽量化等を目的として、エポキシ系樹脂等の樹脂シートを基板として使用することが提案され、実際に開発されている（例えば、特許文献１参照）。しかし、このようなエポキシ系樹脂等の樹脂シートは、熱膨張や水分の出入りによって伸縮が生じるおそれがあり、これによってシート上への電極やカラーフィルターの形成時に位置ずれが生じるという問題があった。
【０００３】
特に、前記カラーフィルターを形成する際には、Ｒ（赤）、Ｇ（緑）、Ｂ（青）およびＢＭ（ブラックマトリックス）を所定の位置に精度よく形成する必要があるが、従来の樹脂シートではその精度を向上することが困難であった。具体的には、Ｒ、Ｇ、ＢおよびＢＭのうち１つのパターニングを、室温で約２時間かけて行った後、さらに１５０℃で２０分間焼成を行い、再び室温に戻してから、次の色についても同様に形成していく。このような工程中、特に焼成後室温でパターニングを行っている間に、前記基板の寸法が変化し、パターニングの位置ずれが生じるのである。
【０００４】
このような熱膨張による影響を回避するために、前記樹脂シートに無機酸化物を分散させることによって、線膨張を抑制する方法も開発されている。しかしながら、このような方法によって得られた樹脂シートは、線膨張が抑制されるものの、例えば、運搬時や各種表示装置の組み立て時等において破断するなどのおそれがあり、実用に際して強度の面で問題があった。
【０００５】
【特許文献１】
特許第３１９７７１６号公報
【０００６】
【発明が解決しようとする課題】
そこで、本発明の目的は、例えば、強靭であり、かつ寸法安定性が良好な樹脂シートの提供である。
【０００７】
【課題を解決するための手段】
前記目的を達成するために、本発明の樹脂シートは、エポキシ系樹脂および無機酸化物を含む粒子分散系樹脂シートであって、
前記エポキシ系樹脂が、ジシクロペンタジエン型骨格を有するエポキシ樹脂（以下、「ジシクロペンタジエン型エポキシ樹脂」という）を含み、
前記無機酸化物の平均粒径が、１ｎｍ〜１００μｍの範囲であることを特徴とする。
【０００８】
このように、本発明の樹脂シートは、ジシクロペンタジエン型エポキシ樹脂を含むことによって、優れた強靭性を示し、後述するような各種表示装置等に適用した場合であっても、破断し難く、軽量化、薄型化だけでなく優れた強度を示す表示装置等を得ることができる。さらに前記粒径範囲の無機酸化物を含有するため、そのフィラー効果と相俟って、樹脂シートの線膨張を抑制することができ、結果として寸法安定性も向上する。このため、前述ような電極形成やカラーフィルター等の形成も容易となり、液晶セル基板をはじめとする各種画像表示装置基板や太陽電池用基板として最適である。また、これらの各種基板を用いることによって、例えば、液晶表示装置やＥＬ表示装置のような本発明の画像表示装置が提供できる。
【０００９】
【発明の実施の形態】
前述のように、本発明の樹脂シートは、エポキシ系樹脂および無機酸化物を含む粒子分散系樹脂シートであって、
前記エポキシ系樹脂が、ジシクロペンタジエン型エポキシ樹脂を含み、
前記無機酸化物の平均粒径が、１ｎｍ〜１００μｍの範囲であることを特徴とする。
【００１０】
本発明において、前記ジシクロペンタジエン型エポキシ樹脂としては、例えば、以下の化学式（１）に表わされる構造等があげられる。
【化２】
2004263064.tif 000002
前記式において、Ｒ１、Ｒ２およびＲ３は、水素または直鎖もしくは分岐鎖を有するアルキル基であって、それぞれ同一であっても異なっていてもよく、ｎは重合度を示す。
【００１１】
前記アルキル基の炭素数は、１〜９の範囲が好ましい。Ｒ１、Ｒ２およびＲ３は、水素が好ましい。また、重合度ｎは、特に制限されないが、例えば、０〜１０の範囲であり、好ましくは０〜６の範囲であり、特に好ましくは、０〜４の範囲である。なお、Ｒ１、Ｒ２およびＲ３やｎが異なるジシクロペンタジエン型エポキシ樹脂の混合物であってもよい。
【００１２】
前記ジシクロペンタジエン型骨格を有するエポキシ樹脂の中でも、例えば、エポキシ当量２００〜４００（ｇ／ｅｑ）のものが好ましく、より好ましくは、エポキシ当量２２０〜３５０（ｇ／ｅｑ）、特に好ましくはエポキシ当量２３０〜３００（ｇ／ｅｑ）である。
【００１３】
また、前記エポキシ系樹脂は、前記ジシクロペンタジエン型エポキシ樹脂の他に、さらに他のエポキシ系樹脂を含んでもよい。
【００１４】
前記他のエポキシ系樹脂としては、特に制限されず、例えば、ビスフェノールＡ型、ビスフェノールＦ型、ビスフェノールＳ型およびこれらの水添加物等のビスフェノール型、フェノールノボラック型およびクレゾールノボラック型等のノボラック型、トリグリシジルイソシアヌレート型およびヒダントイン型等の含窒素環型、脂環式型や脂肪族型、ナフタレン型等の芳香族型、グリシジルエーテル型、ビフェニル型等の低吸水率タイプ、ジシクロ型、エステル型、エーテルエステル型、または、これらの変成型等が使用できる。
【００１５】
これらの中でも、前記ジシクロペンタジエン型エポキシ樹脂と組み合わせることによって、例えば、耐熱性と強靭性とが優れたバランスで発揮されることから、前記脂環式エポキシ樹脂が好ましい。
【００１６】
前記脂環式エポキシ樹脂としては、特に制限されないが、例えば、３，４−エポキシシクロヘキシルルメチル−３，４−エポキシシクロヘキサンカルボキシレート、２，２−ビス（ヒドロキシルメチル）−１−ブタノールの１，２−エポキシ−４−（２−オキシラニル）シクロヘキサン付加物等があげられ、中でも、例えば、塗工液の流動性や硬化後の耐熱性の点に優れることから、３，４−エポキシシクロヘキシルメチル−３，４−エポキシシクロヘキサンカルボキシレートが好ましい。
【００１７】
本発明において、前記ジシクロペンタジエン型エポキシ樹脂の含有割合は、例えば、全エポキシ系樹脂に対して、２０〜７５重量％の範囲であることが好ましく、より好ましくは３０〜６５重量％であり、特に好ましくは４０〜６０重量％の範囲である。前記ジシクロペンタジエン型エポキシ樹脂の含有割合が２０％以上であれば、例えば、より一層優れた強靭性を維持でき、運搬時や液晶表示装置の組み立て時に破断するおそれも十分に回避できる。また、前記含有割合が７５％以下であれば、例えば、樹脂シートを形成するための塗工液が取り扱いに優れた粘度となり、流動性にも優れるため、塗工がより一層簡便となる。
【００１８】
前記エポキシ系樹脂は、例えば、必要に応じて各種添加物を配合してもよく、前記添加物としては、例えば、硬化剤、硬化促進剤、老化防止剤、変性剤、界面活性剤、染料、顔料、変色防止剤、紫外線吸収剤等の従来公知の添加物があげられる。これらの添加剤は、例えば、いずれか一種を添加してもよいし、二種類以上を併用してもよい。
【００１９】
前記硬化剤としては、特に制限されないが、例えば、テトラヒドロフタル酸、メチルテトラヒドロフタル酸、ヘキサヒドロフタル酸、メチルヘキサヒドロフタル酸等の有機酸系化合物類、エチレンジアミン、プロピレンジアミン、ジエチレントリアミン、トリエチレンテトラミン、メタフェニレンジアミン、ジアミノジフェニルメタン、ジアミノジフェニルスルホン等のアミン系化合物類等が挙げられる。これらの硬化剤は、例えば、いずれか一種類でもよいし、二種類以上を併用してもよい。
【００２０】
また、前述のような硬化剤の他に、例えば、ジシアンジアミド、ポリアミド等のアミド系化合物類、ジヒドラジット等のヒドラジド系化合物類、メチルイミダゾール、２−エチル−４−メチルイミダゾール、エチルイミダゾール、イソプロピルイミダゾール、２，４−ジメチルイミダゾール、フェニルイミダゾール、ウンデシルイミダゾール、ヘプタデシルイミダゾール、２−フェニル−４−メチルイミダゾール等のイミダゾール系化合物類、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリン等のイミダゾリン系化合物類、フェノール系化合物類、ユリア系化合物類、ポリスルフィド系化合物類等もあげられる。
【００２１】
さらに、酸無水物系化合物類等も前記硬化剤として使用でき、このような酸無水物系化合物類は、例えば、変色防止性等の点から好ましい。具体的な例としては、無水フタル酸、無水マレイン酸、無水トリメリット酸、無水ピロメリット酸、無水ナジック酸、無水グルタル酸、テトラヒドロフタル酸無水物、メチルテトラヒドロフタル酸無水物、ヘキサヒドロフタル酸無水物、メチルヘキサヒドロフタル酸無水物、メチルナジック酸無水物、ドデセニルコハク酸無水物、ジクロロコハク酸無水物、ベンゾフェノンテトラカルボン酸無水物、クロレンディック酸無水物、メチルナジック酸無水物等があげられる。これらの酸無水物系化合物の中でも、特に、無水フタル酸、テトラヒドロフタル酸無水物、ヘキサヒドロフタル酸無水物、メチルヘキサヒドロフタル酸無水物、メチルナジック酸無水物等は、無色系または淡黄色系であり、分子量が約１４０〜約２００のものが好ましい。
【００２２】
前記エポキシ系樹脂と硬化剤との配合割合は、特に制限されないが、前記硬化剤として酸無水物系硬化剤を用いる場合、エポキシ系樹脂のエポキシ基１当量に対して、例えば、酸無水物当量を０．５〜１．５当量となるように配合することが好ましく、さらに好ましくは０．７〜１．２当量である。前記酸無水物の配合量が、０．５当量以上であれば、硬化後の色相がより一層優れ、１．５当量以下であれば、十分な耐湿性を保持することができる。なお、他の硬化剤を使用する場合や、一種類または二種類以上の硬化剤を併用する場合も、例えば、前述のような割合に準じて配合できる。
【００２３】
前記硬化促進剤としては、特に制限されないが、例えば、第三級アミン類、イミダゾール類、第四級アンモニウム塩類、有機金属塩類、リン化合物類、尿素系化合物類等があげられ、この中でも、特にリン化合物類が好ましい。これらの硬化促進剤は、例えば、一種類でもよいし、二種類以上を併用してもよい。
【００２４】
前記硬化促進剤の配合割合は、特に制限されず、例えば、エポキシ系樹脂の量や種類に応じて適宜決定できる。具体的には、エポキシ系樹脂１００重量部に対して、硬化促進剤が、例えば、０．０５〜７．０重量部であることが好ましく、より好ましく０．２〜３．０重量部の範囲である。前記硬化促進剤の配合量が、０．０５重量部以上であれば、充分な硬化促進効果を得ることができ、７．０重量部以下であれば、硬化後の色相がより一層優れたものとなる。
【００２５】
前記老化防止剤としては、特に制限されないが、例えば、フェノール系化合物、アミン系化合物、有機硫黄系化合物、ホスフィン系化合物等の従来公知のものが使用できる。
【００２６】
前記変性剤としては、特に制限されないが、例えば、グリコール類、シリコーン類、アルコール類等の従来公知のものが使用できる。
【００２７】
前記界面活性剤の添加は、特に制限されないが、例えば、エポキシ系樹脂を空気に接触させながら硬化させてエポキシ樹脂シートを形成する際に、シート表面を平滑にするために添加できる。前記界面活性剤としては、例えば、シリコーン系、アクリル系、フッ素系等の各種界面活性剤が使用でき、これらの中でも、シリコーン系が好ましい。
【００２８】
本発明において、前記無機酸化物が、ソーダガラス、無アルカリガラス、シリカ、二酸化チタン、酸化アンチモン、チタニア、アルミナ、ジルコニアおよび酸化タングステンからなる群から選択された少なくとも一つの物質等があげられる。
【００２９】
前記無機酸化物は、前述のようにその平均粒径が、１ｎｍ〜１００μｍの範囲であり、好ましくは１０ｎｍ〜５０μｍ、より好ましくは２０ｎｍ〜３０μｍの範囲である。
【００３０】
本発明の樹脂シートにおける無機酸化物の含有割合は、全エポキシ系樹脂に対して、例えば、３〜５０重量％の範囲であり、より好ましくは５〜４０重量％、さらに好ましくは１０〜３０重量％である。
【００３１】
本発明の樹脂シートは、前記エポキシ系樹脂を含有する単層のエポキシ樹脂層であってもよいし、また、後述するように、前記エポキシ樹脂層を含む積層体であってもよい。
【００３２】
図１の側面図に、単層のエポキシ樹脂層からなる樹脂シートの一例を示す。図示のように、この樹脂シート１は、エポキシ系樹脂１０２および無機酸化物１０１を含む単層のエポキシ樹脂層から構成され、前記エポキシ樹脂層において、前記無機酸化物１０１が分散されている。
【００３３】
前記無機酸化物は、例えば、均一に分散されてもよいし、不均一に分散されてもよいが、安定した寸法安定性を示すことから、均一に分散されていることが好ましい。
【００３４】
前記エポキシ樹脂層の厚みは、特に制限されず、用途に応じて適宜決定できるが、剛直性または柔軟性、薄型軽量性等の特性の点から、例えば、５０μｍ以上であり、好ましくは５０μｍ〜１ｍｍの範囲、より好ましくは５０〜９００μｍの範囲、特に好ましくは５０〜８００μｍの範囲である。また、特に液晶セル基板等の光学的用途に供する場合は、例えば、５０〜８００μｍの範囲が好ましく、より好ましくは２００〜５００μｍの範囲である。
【００３５】
また、前記エポキシ樹脂層の表面は、平滑であることが好ましい。このように表面を平滑にすることによって、例えば、液晶セル基板として使用する際に、前記表面上への配向膜や透明電極等の形成がより一層容易となるからである。具体的には、前記表面の表面粗さ（Ｒａ）が、例えば、１ｎｍ以下であることが好ましい。
【００３６】
このような樹脂シートの製造方法は、特に制限されないが、例えば、以下に示す方法によって製造できる。
【００３７】
ジシクロペンタジエン型エポキシ樹脂を含むエポキシ系樹脂と無機酸化物とを混合、または必要に応じて適当な溶媒に分散し、エポキシ樹脂塗工液を調製して、基板上にこれをシート状に展開し、前記展開層を乾燥や硬化すること等によって皮膜化すればよい。
【００３８】
前記塗工液の展開方法は、特に制限されず、例えば、ロールコート法、スピンコート法、ワイヤバーコート法、ディップコート法、エクストルージョン法、カーテンコート法、スプレコート法等の方法があげられ、前記基材表面上に流動展開させ前記展開層を形成すればよい。
【００３９】
前記塗工液を展開する基材としては、特に制限されず、例えば、ステンレス等の適当な基材があげられる。また、後述するように、ハードコート層やガスバリア層等の他の層を設ける場合には、これらの層を基板として前記塗工液を展開してもよい。
【００４０】
前記展開層の乾燥方法は、特に制限されず、自然乾燥、風乾、加熱乾燥等があげられる。
【００４１】
また、前記展開層または乾燥後のエポキシ系樹脂層に対して、必要に応じて、例えば、加熱処理、光照照射処理等の硬化処理を施せばよい。前記ジシクロペンタジエン型エポキシ樹脂を含むエポキシ系樹脂の硬化条件は、特に制限されないが、例えば、１００〜２００℃で１〜２時間効果させることが好ましい。また、硬化温度は、段階的に昇温させてもよく、例えば、１５０℃で１時間硬化させた後、引き続き２００℃で１時間硬化させてもよい。
【００４２】
また、前述のように本発明の樹脂シートは、前記エポキシ樹脂層を含む積層体でもよい。このような積層体の樹脂シートの一例を、図２の側面図に示す。図示のように、樹脂シート２は、エポキシ樹脂層１、ガスバリア層２０１およびハードコート層２０２を有し、ハードコート層２０２上に、ガスバリア層２０１を介してエポキシ樹脂層１が積層されている。エポキシ樹脂層１は、前記図１と同様であり、エポキシ系樹脂１０２および無機酸化物１０１を含み、前記層内において無機酸化物１０１が分散されている。
【００４３】
このようにハードコート層２０２を、樹脂シートの特に最外層として形成すれば、前記樹脂シートの耐擦傷性等をさらに向上することができる。また、液晶表示装置においては、例えば、水分や酸素が液晶セル基板を透過してセル内に侵入すると、液晶の変質や気泡の形成による外観不良、透明導電膜パターンの断線等が発生するおそれがあるが、前述のように、エポキシ系樹脂層とハードコート層との間にガスバリア層を設ければ、水分やガスの透過を一層防止される。
【００４４】
前記樹脂シートは、ハードコート層およびガスバリア層のいずれか一方を有するだけでもよいが、耐薬品性、耐擦傷性および耐湿性を同時に有し、高性能な樹脂シートとなることから、双方を有することが好ましい。ハードコート層とガスバリア層の両方を含む場合、その積層順序は、特に制限されないが、図２に示すように、エポキシ系樹脂層、ガスバリア層、ハードコート層の順序で積層されることが好ましい。特に、前記ハードコート層は、耐衝撃性や耐薬品性等に優れることから、最外層として積層されることが好ましい。また、エポキシ樹脂層１の他方の表面側にも、さらにハードコート層が積層されてもよい。
【００４５】
前記ハードコート層の形成材料としては、特に制限されないが、例えば、ウレタン系樹脂、アクリル系樹脂、ポリエステル系樹脂等があげられる。また、例えば、ポリアリレート系樹脂、スルホン系樹脂、アミド系樹脂、イミド系樹脂、ポリエーテルスルホン系樹脂、ポリエーテルイミド系樹脂、ポリカーボネート系樹脂、シリコーン系樹脂、フッ素系樹脂、ポリオレフィン系樹脂、スチレン系樹脂、ビニルピロリドン系樹脂、セルロース系樹脂、アクリロニトリル系樹脂等も使用できる。これらの中でも、ウレタン系樹脂が好ましく、より好ましくはウレタンアクリレートである。なお、これらの樹脂は、一種類でもよいし、二種類以上を混合したブレンド樹脂であってもよい。
【００４６】
前記ハードコート層は、前記形成材料の他に、例えば、照明光やキーボーダ−等の外部環境が画面上に映りこむ、いわゆるゴースト現象を防止する防眩機能付与を目的として、透明粒子を含んでいてもよい。前記透明粒子としては、例えば、ガラスやシリカ等の無機材料、アクリル系樹脂、ポリエステル系樹脂、エポキシ樹脂、メラニン系樹脂、ウレタン系樹脂、ポリカーボネート系樹脂、ポリスチレン系樹脂、シリコーン系樹脂、ベンゾグアナミン、メラニン・ベンゾグアナミン縮合物、ベンゾグアナミン・ホルムアルデヒド縮合物等の有機材料等があげられる。その平均粒径は、例えば、０．５〜３０μｍの範囲であり、好ましくは０．５〜２０μｍであり、より好ましくは０．５〜１０μｍである。また、前記形成材料である各種樹脂に対する添加割合は、例えば、１〜５０重量％の範囲であり、好ましくは２〜４０重量％であり、より好ましくは５〜３０重量％である。
【００４７】
前記ハードコート層の厚みは、特に制限されないが、通常、製造時の剥離や、剥離の際におけるヒビ割れの発生を防止する点から、例えば、１〜１０μｍの範囲であり、好ましくは１．５〜８μｍの範囲であり、より好ましくは２〜５μｍの範囲である。
【００４８】
前記ガスバリア層の種類としては、例えば、有機ガスバリア層と無機ガスバリア層があげられる。前記有機ガスバリア層の形成材料としては、特に制限されないが、例えば、ポリビニルアルコール及びその部分ケン化物、エチレン・ビニルアルコール共重合体等のビニルアルコール系ポリマー、ポリアクリロニトリルやポリ塩化ビニリデン等の酸素透過が小さい材料等が使用でき、これらの中でも、高ガスバリア性の点からビニルアルコール系ポリマーが特に好ましい。
【００４９】
前記有機ガスバリア層の厚みは、例えば、透明性、着色防止、ガスバリア性等の機能性、薄型化、得られる樹脂シートのフレキシビリティー等の点から、１５μｍ以下であることが好ましく、より好ましくは１３μｍ以下であり、さらに好ましくは２〜１０μｍ、特に好ましくは３〜５μｍの範囲である。前記厚みが１０μｍ以下であれば、樹脂シートにおいて、より一層低い黄色度指数（ＹＩ値）を維持でき、２μｍ以上であれば、十分なガスバリア機能が維持される。
【００５０】
一方、無機ガスバリア層の形成材料としては、例えば、珪素酸化物、マグネシウム酸化物、アルミニウム酸化物、亜鉛酸化物等の透明材料が使用でき、この中でも、例えば、ガスバリア性や基材層への密着性に優れること等から、珪素酸化物や珪素窒化物が好ましい。
【００５１】
前記珪素酸化物としては、例えば、珪素原子数に対する酸素原子数の割合が、１．５〜２．０であることが好ましい。このような割合であれば、例えば、前記無機ガスバリア層のガスバリア性、透明性、表面平坦性、屈曲性、膜応力、コスト等の点において、より一層優れるからである。なお、前記珪素酸化物においては、珪素原子数に対する酸素原子数の割合の最大値が２．０となる。
【００５２】
前記珪素窒化物としては、例えば、珪素原子数に対する窒素原子数の割合が１．０〜４／３であることが好ましい。
【００５３】
前記無機ガスバリア層の厚みは、特に制限されないが、例えば、５〜２００ｎｍの範囲であることが好ましい。前記厚みが５ｎｍ以上であれば、例えば、より一層優れたガスバリア性が得られ、前記厚みが２００ｎｍ以下であれば、透明性、屈曲性、膜応力、コストの点にも優れる。
【００５４】
このような樹脂シートの形成方法は特に制限されないが、例えば、前述のような基材上に、ハードコート層を形成してから、その上にガスバリア層を形成し、さらにエポキシ系樹脂層を形成すればよい。
【００５５】
前記ハードコート層およびガスバリア層の形成方法は、特に制限されず、従来公知の方法が採用できる。例えば、前記形成材料を前記溶媒に混合して塗工液を調製し、前述のような塗工方法によって基材上に塗布し、乾燥させればよい。また、必要に応じて、加熱処理、光照射処理等の硬化処理を行ってもよい。
【００５６】
また、ガスバリア層を含む樹脂シートの場合は、例えば、基材上に、前記ハードコート層を形成し、その上にガスバリア層を形成してから、さらに前記エポキシ系樹脂層を形成すればよい。前記ガスバリア層の形成方法は、特に制限されず、例えば、従来公知の方法を適宜採用できる。
【００５７】
以上に述べたような本発明の樹脂シートは、２５℃〜１６０℃における線膨張係数が５．００×１０−５／℃以下であることが好ましく、より好ましくは４．００×１０−５／℃以下、特に好ましくは３．００×１０−５／℃以下である。前記線膨張係数が５．００×１０−５／℃以下であれば、例えば、シート上にカラーフィルター等を積層する際、パターニングの位置ずれの発生を十分に防止でき、また電極の形成もより一層容易になる。
【００５８】
前記線膨張係数は、例えば、ＪＩＳ規格Ｋ−７１９７に記載のＴＭＡ法によって測定し、下記式より算出できる。下記式において、△Ｉｓ（Ｔ１）、△Ｉｓ（Ｔ２）は、それぞれサンプル測定時の温度Ｔ１（℃）およびＴ２（℃）におけるＴＭＡ測定値（μｍ）を示し、Ｌ０は、室温におけるサンプルの長さ（ｍｍ）のことである。
【００５９】
【数１】
2004263064.tif 000003
【００６０】
前記樹脂シートは、前記シートを１５０℃で２０分間加熱した後の寸法（Ｘ１ｂ）、および前記条件での加熱後、室温で２時間放置した後の寸法（Ｘ２）を下記式に代入することによって算出される寸法変化率が、±０．０６％未満であることが好ましく、より好ましくは±０．０３％未満であり、特に好ましくは±０．０２％未満である。前記寸法変化率が前記範囲であれば、例えば、シート上にカラーフィルター等を積層する際、パターニングの位置ずれの発生を十分に防止でき、また電極の形成もより一層容易になる。
寸法変化率（％）＝［（Ｘ２−Ｘ１）／Ｘ１］×１００
【００６１】
また、そのガラス転移温度（Ｔｇ）が、例えば、そのガラス転移温度（Ｔｇ）が、例えば、１７０℃以上であり、好ましくは１８０℃以上、より好ましくは１９０℃以上、特に好ましくは２００℃以上である。また、前記エポキシ系樹脂層のガラス転移温度（Ｔｇ）も同様の範囲であることが好ましく、１７０℃以上であれば、例えば、無機ガスバリア層の積層時等に反りや変形をより一層防止できる。
【００６２】
また、その光透過率が、例えば、例えば、８８％以上であり、好ましくは８９％以上、より好ましくは９０％以上、さらに好ましくは９１％以上、特に１００％もしくは１００％に近いことが好ましい。前記光透過率が８８％以上であれば、この樹脂シートを用いて液晶表示装置等の画像表示装置を組み立てた際に、表示が十分に明るくなり、より一層表示品位が向上する。
【００６３】
前記光透過率は、例えば、高速分光光度計を用いてλ＝５５０ｎｍの透過率を測定することによって求めることができる。
【００６４】
本発明の樹脂シートは、例えば、破断強度が２０Ｎ以上であり、好ましくは３０Ｎ以上、より好ましくは４０Ｎ以上、特に好ましくは５０Ｎ以上である。
【００６５】
前記破断強度とは、前記樹脂シートの裏面に深さ約０．３μｍの傷をつけ、前記樹脂シートの裏面側に表面無垢平板を、表面側に直径２０ｍｍの孔を有する平板を積層し、この積層体を水平となるように配置して、その四隅を固定した後、前記孔を有する平板の垂直方向から、前記孔内における樹脂シートの露出部分の中心に、直径１０ｍｍのステンレス製球により荷重を加えることにより、前記樹脂シートが破断する際の力をいう。
【００６６】
前記破断強度の測定方法について、具体的に、図３に基づいて説明する。同図（Ａ）は、破断強度の測定装置の一例を示す斜視図であって、同図（Ｂ）は、前記（Ａ）のＩ−Ｉ方向の断面図であり、切断面以外の部位は省略している。まず、樹脂シート１１を約３０ｍｍ×３０ｍｍの大きさに切断し、その裏面に深さ約０．３μｍの傷をつけておく。具体的には、孔１４内を示す図４の平面図のように、少なくとも、孔１４内における樹脂シート１１の露出部分のうち中心の１５ｍｍ×１５ｍｍの範囲（図４において１１ａ：点線内部）の裏面に傷を付ければよい。このような深さ約０．３μｍの傷は、例えば、粒度＃２０００のペーパーで前記裏面を擦ることによって形成できる。なお、この破断強度を測定するにあたっては、予め前記樹脂シートの裏面につけた傷の深さを、例えば、表面粗さ計等を用いて従来公知の方法で確認しておく。
【００６７】
そして、この傷をつけた裏面が接触するように、前記樹脂シート１を表面無垢平板１２上に積層し、さらに、その上に孔１４を有する平板１３を積層する。そして、この積層体の水平に設置して、その四隅を止め具１５で固定する。なお、前記孔１４の孔径は直径２０ｍｍであり、前記孔１４は前記平板１３の略中央に設けられている。つぎに、前記積層体の垂直方向から（図３において矢印Ａ）、前記孔１４の内部に露出した樹脂シート１１の中央部に、棒１７の先端に備え付けられた直径１０ｍｍのステンレス製ボール１６を１００ｍｍ／ｍｉｎの速度で押し当て荷重をかける。そして、前記樹脂シート１１が破断した際の力を破断強度とすればよい。なお、この測定方法は、前記破断強度の測定のためにのみ用いられるものであって、本発明の樹脂シートや、その使用、用途等を何ら限定するものではない。
【００６８】
前記表面無垢平板や孔を有する平板の大きさは、特に制限されず、例えば、５０ｍｍ×５０ｍｍ〜２００ｍｍ×２００ｍｍの範囲であり、その厚みも、特に制限されないが、例えば、５ｍｍ〜３０ｍｍ程度であることが好ましい。
【００６９】
本発明の樹脂シートは、各種の用途に用いることができ、例えば、液晶セル基板、ＥＬディスプレイ用基板等の画像表示装置用基板や、太陽電池用基板としても好ましく用いることができる。このように各種基板として使用する場合、例えば、従来から使用されているガラス基板等の透明基板と同様にして使用すればよい。
【００７０】
また、本発明の液晶セル基板は液晶表示装置に、本発明のＥＬディスプレイ用基板はＥＬ表示装置に、本発明の太陽電池用基板は太陽電池基板に使用できる。これらの各種基板は、例えば、従来の各種表示装置や太陽電池において使用されているガラス基板等の代替品として使用することができる。そして、このような本発明の各種基板を使用すれば、例えば、十分な強度を維持し、かつ薄型化や軽量化を実現できるのである。
【００７１】
液晶表示装置は、一般に、電極を備えた液晶セル基板に液晶が保持された液晶セル、偏光板、反射板およびバックライトを備え、駆動回路等を組み込んで構成されている。本発明の液晶表示装置においては、前記本発明の樹脂シートを液晶セル基板として使用すればよく、この点を除いて特に限定はされず、さらに従来公知の各種構成部品を備えても良い。従って、本発明の液晶表示装置においては、前記本発明の液晶セル基板に、さらに、例えば、視認側の偏光板の上に設ける光拡散板、アンチグレア層、反射防止膜、保護層、保護板、あるいは液晶セルと視認側の偏光と板の間に設ける補償用位相差板等の光学部品等を組み合わせてもよい。
【００７２】
エレクトロルミネセンス表示装置は、一般に、透明基板（ＥＬディスプレイ用基板）上に、透明電極と、発光体（有機エレクトロルミネセンス発光体）を含む有機発光層と、金属電極とが順に積層されることによって構成されている。本発明のＥＬ表示装置においては、前記本発明の樹脂シートをＥＬディスプレイ用基板として使用すればよく、この点を除いて特に限定はされず、さらに従来公知の各種構成部品を備えても良い。
【００７３】
前記有機発光層は、種々の発光体を含む有機薄膜の積層体である。このような積層体としては、例えば、トリフェニルアミン誘導体等を含む正孔注入層と、アントラセン等の蛍光性有機固体からなる発光層との積層体や、前述のような発光層とペリレン誘導体等を含む電子注入層との積層体、前述のような正孔注入層と発光層と電子注入層の積層体等があげられ、様々な組み合わせが知られている。
【００７４】
有機エレクトロルミネセンス表示装置は、通常、透明電極と金属電極とに電圧を印加することによって、有機発光層に正孔と電子とが注入され、これら正孔と電子との再結合によって生じるエネルギーが蛍光物質等の発光体を励起し、励起された蛍光物質が基底状態に戻るときに光を放射するという原理によって発光する。途中の再結合というメカニズムは、一般のダイオードと同様であり、このことからも予想できるように、電流と発光強度とは、印加電圧に対して整流性を伴う強い非線形性を示す。
【００７５】
有機エレクトロルミネセンス装置においては、有機発光層における発光を取り出すために、少なくとも一方の電極が透明であることが必要であり、通常、酸化インジウムスズ（ＩＴＯ）等の透明導電体で形成される透明電極を陽極として使用する。一方、電子注入を容易にして発光効率を上げるには、陰極に仕事関数の小さな物質を用いることが重要であり、通常、Ｍｇ−Ａｇ、Ａｌ−Ｌｉ等の金属電極が使用される。
【００７６】
このような構成の有機エレクトロルミネセンス装置において、前記有機発光層は、例えば、厚み１０ｎｍ程度の極めて薄い膜で形成されることが好ましい。このような薄さであれば、例えば、前記有機発光層も透明電極と同様に、光をほぼ完全に透過することができる。その結果、非発光時に透明基板の表面から入射して、透明電極と有機発光層とを透過して金属電極において反射した光が、再び透明基板の表面側へと出るため、外部から視認した際に、有機エレクトロルミネセンス表示装置の表示面が鏡面のように見えるのである。
【００７７】
本発明のＥＬ装置が、例えば、電圧印加によって発光する有機発光層の表面側に透明電極を備え、かつ、有機発光層の裏面側に金属電極を備えた有機ＥＬ装置の場合、透明電極の表面側に偏光板を設けるとともに、前記透明電極と偏光板との間に位相板を設けることが好ましい。
【００７８】
前記位相板および偏光板は、外部から入射して金属電極で反射してきた光を偏光さる作用を有するため、その偏光作用によって金属電極の鏡面を外部から視認させないという効果がある。特に、位相板として１／４波長板を使用し、かつ、偏光板と位相板との偏光方向のなす角を、π／４に調整すれば、金属電極の鏡面を完全に遮蔽することができる。すなわち、この有機ＥＬ装置に入射する外部光は、偏光板により直線偏光成分のみを透過できる。この直線偏光は位相板によって一般に楕円偏光となるが、特に位相板が１／４波長板であり、しかも偏光板と位相板との偏光方向のなす角がπ／４のときには円偏光となる。この円偏光は、例えば、透明基板、透明電極、有機薄膜を透過し、金属電極で反射して、再び有機薄膜、透明電極、透明基板を透過して、位相板によって再び直線偏光となる。そして、この直線偏光は、偏光板の偏光方向と直交しているため、偏光板を透過できない。その結果、金属電極の鏡面を完全に遮蔽することができるのである。
【００７９】
【実施例】
以下に実施例を挙げて本発明を説明するが、本発明はこれら実施例になんら限定されるものではない。なお、特に記載しない限り、「部」とは「重量部」を示す。
【００８０】
（実施例１〜７、比較例１）
ジシクロペンタジエン型エポキシ樹脂として前記式（１）で示されるエポキシ樹脂（商品名ＨＰ−７２００Ｌ（エポキシ等量２４７）；大日本インキ社製）を、他のエポキシ樹脂（脂環式）として下記式（２）で示される  ３，４−エポキシシクロヘキシルメチル−３，４−エポキシシクロヘキサンカルボキシレートを、硬化剤として下記式（３）で示されるメチルヘキサヒドロフタル酸無水物を、硬化触媒として下記式（４）で示されるテトラ−ｎ−ブチルホスホニウムｏ，ｏ−ジエチルホスホロジチオエート  をそれぞれ使用し、これらを下記表１に示す組成となるように攪拌混合してエポキシ樹脂液を調製した。なお、前記式（１）で示されるエポキシ樹脂は、Ｒ１、Ｒ２、Ｒ３が水素である混合物であって、ｎの平均値が０．２である。このエポキシ樹脂液８４０部に、さらに、平均粒径３０μｍのガラスビーズ（比重２．５）３４０部添加して、攪拌混合して、無機酸化物含有エポキシ樹脂液を調製した。一方、下記式（５）で示されるウレタンアクリレートをトルエンに懸濁し、１７重量％のウレタンアクリレート溶液を調製し、また、ポリビニルアルコール（ＰＶＡ）（重合度：１８００）を水に懸濁し、５．５重量％のＰＶＡ水溶液を調製した。
【化３】
2004263064.tif 000004
【化４】
2004263064.tif 000005
【化５】
2004263064.tif 000006
【化６】
2004263064.tif 000007
【００８１】
2004263064.tif 000008
【００８２】
そして、図５に例示した装置を用いて、流延法に従い、エポキシ系樹脂層とガスバリア層とハードコート層との積層体である、図２に示す樹脂シートを作製した。図５に示す製造装置は、駆動ドラム（２２）、従動ドラム（２３）、前記両ドラムを介して矢印方向に一定速度で走行するステンレス製エンドレスベルト（２１）、ハードコート層塗布用ダイ（２４）、ガスバリア層塗布用ダイ（２５）、エポキシ樹脂塗布用ダイ（２６）、ＵＶ硬化装置（２８）、乾燥機（２９）、（３０）を備える。
【００８３】
まず、前記ウレタンアクリレート溶液を、ダイ（２４）よりエンドレスベルト（２１）表面に走行速度０．３ｍ／分で流延塗布し、風乾してトルエンを揮発させた後、これをＵＶ硬化装置（２８）により硬化させ、膜厚２．０μｍのハードコート層（３３）を形成した。続いて、ＰＶＡ水溶液をダイ（２５）よりハードコート層（３３）上に走行速度０．３ｍ／分で流延塗布し、乾燥機（２９）を用いて１００℃で１０分間乾燥させ、膜厚３．７μｍのガスバリア層（３４）を形成した。さらに、前記アルミナ含有エポキシ樹脂液を、ダイ（２６）よりガスバリア層（３４）上に走行速度０．３ｍ／分で流延塗布し、前記乾燥機（３０）を用いて２００℃で６０分間硬化させ、膜厚３００μｍのエポキシ系樹脂層（３９）を形成した。このようにして、ハードコート層（３３）上、ガスバリア層（３４）を介して、無機酸化物が均一に分散されたエポキシ系樹脂層（３９）が積層された積層体（４０）が得られた。
【００８４】
つぎに、積層体（４０）を前記エンドレスベルトから剥離し、窒素置換により酸素濃度０．５％とした雰囲気下、ガラス板上で１８０℃×０．５時間放置し、アフターキュアを行った。このようにして得られた積層体を樹脂シートとした。
【００８５】
（実施例８）
ガラスビーズの代わりに、平均粒径１２ｎｍ、比重２．５のシリカ粒子（商品名ＡＥＲＯＳＩＬＲ９７４：日本アエロジル社製）を使用し、その添加量を９３．３部とした以外は、前記実施例１と同様にして樹脂シートを作製した。
【００８６】
（比較例２）
ガラスビーズを添加しない以外は、前記実施例１と同様にして樹脂シートを作製した。
【００８７】
以上のようにして得られた実施例１〜８、比較例１および２の樹脂シートについて、以下の評価試験を行った。
【００８８】
１．ガラス転移温度（℃）
前記各樹脂シートについて、粘弾性スペクトロメーター（商品名Ａｒｅｓ；レオメトリックサイエンティフィック社製）を用いて粘弾性スペクトルを測定し、ｔａｎδのピーク値をガラス転移温度（Ｔｇ）とした。
【００８９】
２．光透過率（％）
前記各樹脂シートについて、高速分光光度計（商品名ＤＯＴ−３Ｃ；村上色彩技術研究所製）を用いてλ＝５５０ｎｍの透過率を測定した。
【００９０】
３．線膨張係数（／℃）
前記各樹脂シートについて、商品名ＴＭＡ／ＳＳ１５０Ｃ（セイコーインスツルメンツ社製）を用いて測定した。
【００９１】
４．寸法変化率
前記各樹脂製シートを、１５０℃で２０分間加熱した直後の寸法（Ｘ１）、および前記条件での加熱後、室温で２時間放置した後の寸法（Ｘ２）を、それぞれオリンパスデジタル式小型測定顕微鏡（商品名ＳＴＭ５：オリンパス社製）を用いて測定し、下記式より寸法変化率を算出した。
寸法変化率（％）＝［（Ｘ２−Ｘ１）／Ｘ１］×１００
【００９２】
５．破断強度（Ｎ）
前記樹脂シートについて、オートグラフ（島津製作所製）を用いて、前述のような図３に例示した測定方法により、樹脂シートの破断時の力を測定した。なお、表面無垢平板１２、直径２０ｍｍの孔を有する平板１３の厚みはいずれも３０ｍｍとし、その材質はいずれもステンレスとした。また、前記樹脂シート４０の裏面（ハードコート層３３の裏面）に粒度♯２０００のペーパーで傷をつけた。そして、その傷の深さを、ランダムに５点、粗さ計（商品名  Ｐ−１１：テンコール社製）によって測定したところ、いずれの点も０．３μｍであり、また、いずれの樹脂シートも同様の結果であった。
【００９３】
６．総合評価
前記１〜５の評価結果から、各樹脂シートを液晶セル基板として使用する場合の実用性を下記評価基準に基づき評価した。
Ａ  ：  ガラス転移点、光透過率、破断強度、寸法変化率、線膨張係数のバランスが大変良く、実用面で好ましく用いることができる。
Ｂ  ：  ガラス転移点、光透過率、破断強度、寸法変化率、線膨張係数のうち少なくとも１つが、実用面で耐えうるが性能がやや劣る。
Ｃ  ：  ガラス転移点、光透過率、破断強度、寸法変化率、線膨張係数のうち少なくとも１つが、実用面で耐えることができない。
【００９４】
これらの結果を下記表２に示す。
【表２】
2004263064.tif 000009
【００９５】
前記表２に示すように、ジシクロペンタジエン型エポキシ樹脂を含まない比較例１の樹脂シートは、線膨張係数は優れるものの、破断強度が５Ｎと低い値であり、強靭性が不十分な結果であった。一方、ジシクロペンタジエン型エポキシ樹脂を含むが、無機酸化物を含有しない比較例２の樹脂シートは、破断強度に優れるものの、線膨張係数が非常に高く、寸法変化率も高い結果となった。これに対して、各実施例の樹脂シートは、ガラス転移温度（Ｔｇ）および光透過性に優れるだけでなく、さらに優れた破断強度を有し、かつ小さい線膨張率および寸法変化率を示した。このため、例えば、液晶セル基板等に適用すれば、耐熱性、光透過性、耐熱性、強靭性に優れ、かつ、前述のような電極形成等の際にも寸法変化による位置ずれ等も防止でき、軽量化・薄型化の液晶表示装置の提供が可能になる。これらの実施例の中でも、特に実施例３は、ガラス転移温度、光透過率、破断強度、寸法変化率、線膨張係数のバランスに優れた樹脂シートとなった。
【００９６】
【発明の効果】
以上のように、本発明の樹脂シートによれば、ジシクロペンタジエン型エポキシ樹脂を含むため、薄型化、軽量化が可能であり、かつ高い光透過率および優れた強度を示す。そして、さらに無機酸化物を分散することによって、寸法変化が抑制される。このため、本発明の樹脂シートは、例えば、電極等を形成する際にも寸法変化による位置ずれも抑制でき、耐熱性と強度のバランスにも優れることから、液晶表示装置の液晶セル基板等、各種基板に有用である。
【図面の簡単な説明】
【図１】本発明の樹脂シートの一実施形態を示す側面図である。
【図２】本発明の樹脂シートのその他の実施形態を示す側面図である。
【図３】本発明において使用する強度測定装置の模式図であって、（Ａ）はその斜視図であり、（Ｂ）は部分的な断面図である。
【図４】前記強度測定装置に供する際の、本発明の樹脂シートの部分的な平面図である。
【図５】本発明の一実施例における、樹脂シートの製造工程を示す側面図である。
【符号の説明】
１、２、１１：樹脂シート
１０１：無機酸化物
１０２：エポキシ系樹脂
２０１：ガスバリア層
２０２：ハードコート層
１２：表面無垢平板
１３：平板
１４：孔
１５：止め具
１６：ステンレス球
１７：支持棒
２１：エンドレスベルト
２２：駆動ドラム
２３：従動ドラム
２４、２５、２６、２７：ダイ
２８：ＵＶ硬化装置
２９〜３２：乾燥機
３９：無機酸化物が分散されたエポキシ系樹脂層
【図１】
2004263064.tif 000012
【図２】
2004263064.tif 000013
【図３】
2004263064.tif 000014
【図４】
2004263064.tif 000015
【図５】
2004263064.tif 000016